(57)【要約】  本発明は、フリーラジカル反応性ポリマー、有機ペルオキシド、およびグラフト可能で安定な有機フリーラジカルを含む改良されたポリマー組成物を提供する。本発明は、望ましくない分解、または炭素−炭素架橋反応を抑制することを可能にし、前記ポリマーが望ましいグラフト反応を行うことを可能にする。【特許請求の範囲】
【請求項１】
（ａ）フリーラジカル反応性ポリマー、
（ｂ）少なくとも１３０℃で測定された半減期がジクミルペルオキシドよりも長い有機ペルオキシド、および
（ｃ）グラフト可能で安定な有機フリーラジカル
を含むポリマー組成物であって、
前記安定な有機フリーラジカルは、（ｉ）フリーラジカル誘導種の存在下における前記ポリマーの分解を実質的に抑制し、（ｉｉ）前記ポリマーがフリーラジカルを生成した後に前記ポリマーにグラフト可能である、ポリマー組成物。
【請求項２】
（ａ）フリーラジカル反応性ポリマー、
（ｂ）少なくとも１３０℃で測定された半減期がジクミルペルオキシドよりも長い有機ペルオキシド、および
（ｃ）グラフト可能で安定な有機フリーラジカル
を含むポリマー組成物であって、
前記安定な有機フリーラジカルは、（ｉ）フリーラジカル誘導種の存在下における前記ポリマーの炭素−炭素架橋を実質的に抑制し、（ｉｉ）前記ポリマーがフリーラジカルを生成した後に前記ポリマーにグラフト可能である、ポリマー組成物。
【請求項３】
（ａ）フリーラジカル反応性ポリマー、
（ｂ）フリーラジカル反応温度でジクミルペルオキシドよりも少量のメチルラジカルを生成させる有機ペルオキシド、および
（ｃ）グラフト可能で安定な有機フリーラジカル
を含むポリマー組成物であって、
前記安定な有機フリーラジカルは、（ｉ）フリーラジカル誘導種の存在下における前記ポリマーの分解を実質的に抑制し、（ｉｉ）ポリマーがフリーラジカルを生成した後にポリマーにグラフト可能である、ポリマー組成物。
【請求項４】
（ａ）フリーラジカル反応性ポリマー、
（ｂ）フリーラジカル反応温度でジクミルペルオキシドよりも少量のメチルラジカルを生成させる有機ペルオキシド、および
（ｃ）グラフト可能で安定な有機フリーラジカル
を含むポリマー組成物であって、
前記安定な有機フリーラジカルは、（ｉ）フリーラジカル誘導種の存在下における前記ポリマーの炭素−炭素架橋を実質的に抑制し、（ｉｉ）前記ポリマーがフリーラジカルを生成した後に前記ポリマーにグラフト可能である、ポリマー組成物。
【請求項５】
前記グラフト可能で安定な有機フリーラジカルが官能基を有している、請求項１〜４のいずれか記載のポリマー組成物。
【請求項６】
前記官能基は、ヒドロキシル基、アミノ基類、カルボキシル基類、およびウレタン基類からなる群から選択される、請求項５記載のポリマー組成物。
【発明の詳細な説明】
【技術分野】
【０００１】
本発明は、有機ペルオキシドがフリーラジカルを生成させるために使用され、安定な有機フリーラジカルがフリーラジカル反応を仲介する、フリーラジカル反応を行うポリマー系に関する。
【背景技術】
【０００２】
多くのポリマー類がフリーラジカル反応を行うことができる。それらの反応の一部は、一般に、分解、早期炭素−炭素架橋、または炭素−炭素架橋などの弊害をもたらす。安定な有機フリーラジカルは、本願と同時に提出する特許出願に記載されているとおり、これらのフリーラジカル反応を仲介させるのに用いることができる。
【０００３】
これらのフリーラジカル反応をさらに制御することにより望ましい反応の効率を上げることが望ましい。フリーラジカル反応のより良い制御を容易にする有機ペルオキシドを選択することが望ましい。安定な有機フリーラジカルがポリマーにグラフトされる際に有機ペルオキシドが有用なものであることが特に望ましい。こうして、種々の官能基（ヒドロキシル、アミン、カルボキシル、ウレタンなど）が、安定な有機フリーラジカルに結合していてもよく、種々のポリマー、例えばポリエチレン、ポリプロピレン、およびポリスチレンを官能基化するのに用いられる。
【発明の開示】
【０００４】
（発明の要旨）
本発明は、改良されたポリマー組成物であって、フリーラジカル反応性ポリマー、有機ペルオキシド、およびグラフト可能で安定な有機フリーラジカルを含む。本発明は、望ましくない分解または炭素−炭素架橋反応を抑制することを可能にし、前記ポリマーが望ましいグラフト反応を行うことを可能にする。
【０００５】
本発明は、ワイヤーケーブル、履物、フィルム（例えば温室フィルム、シュリンクフィルム、および弾性フィルム）、エンジニアリング・サーモプラスチック、高充填物、難燃剤、反応合成、熱可塑性エラストマー、熱可塑性加硫物、自動車、加硫ゴム代替物、建築、自動車、家具、発泡体、湿潤剤、接着剤、彩色適性基板（paintable substrate）、可染性ポリオレフィン、湿分硬化剤、ナノコンポジット、相溶化剤、ワックス、圧延シート、医療、分散、同時押出、セメント／プラスチック補強材、食品パッケージ、不織布、紙改質剤、多層容器、スポーツ用品、延伸構造部材、および表面処理用途に有用である。
【０００６】
（発明の説明）
「幾何拘束型触媒（Constrained geometry catalyst）触媒ポリマー」、「ＣＧＣ触媒ポリマー」またはその類似語は、本明細書では、幾何拘束型触媒の存在下で製造されたあらゆるポリマーを意味する。「幾何拘束型触媒」または「ＣＧＣ」は、本明細書では、米国特許５２７２２３６号および米国特許５２７８２７２号で、この用語が定義され、記載されているものと同一の意味である。
【０００７】
「長鎖分岐（LCB）」は、本明細書では、例えば、エチレン／α−オレフィンコポリマーで用いられ、α−オレフィン（類）をポリマー骨格に組み込むことにより得られる短鎖分岐よりも長い鎖長を意味する。各長鎖分岐は、ポリマー骨格と同じコモノマー分布を有し、結合対象であるポリマー骨格と同程度の長さを有する。
【０００８】
「メタロセン」は、本明細書では、少なくとも一つの置換基を有するか、または非置換のシクロペンタジエニル基が金属に結合した金属含有化合物を意味する。「メタロセン触媒ポリマー」またはその類似語は、メタロセン触媒の存在下で製造されるあらゆるポリマーを意味する。
【０００９】
「多分散性（polydisperity）」「分子量分布」およびその類似語は、本明細書では、重量平均分子量（Mw）の数平均分子量（Mn）に対する比（Mw／Mn）を意味する。
【００１０】
「ポリマー」は、本明細書では、同一のまたは異なる種類のモノマーを重合して得られる高分子化合物を意味する。「ポリマー」には、ホモポリマー、コポリマー、ターポリマー、インターポリマーなどが含まれる。用語「インターポリマー」は、少なくとも２種類のモノマーまたはコモノマーを重合することにより製造されるポリマーを意味し、限定されないが、コポリマー（通常２つの異なるタイプのモノマーまたはコモノマーから製造されるポリマーをいうが、しばしば３つ以上の異なるタイプのモノマーまたはコモノマーから製造されるポリマーをいう「インターポリマー」と同義的に使用される。）、ターポリマー（通常３つの異なるタイプのモノマーまたはコモノマーから製造されるポリマーをいう。）、テトラポリマー（通常４つの異なるタイプのモノマーまたはコモノマーから製造されるポリマーをいう。）などを含む。「モノマー」または「コモノマー」は、同義的に使用され、ポリマーを製造するために反応容器に添加される、重合性部位をもつあらゆる化合物をいう。ポリマーが一以上のモノマーを含むように記載されている場合、例えばポリマーがプロピレンおよびエチレンを含むときは、該ポリマーは当然に該モノマーから誘導される単位、例えば−ＣＨ2−ＣＨ2−を含むのであって、モノマー自体、例えばＣＨ2＝ＣＨ2を含むのではない。
【００１１】
「Ｐ／Ｅ*コポリマー」およびその類似語は、本明細書では、プロピレン／不飽和コモノマーコポリマーを意味し、次の特性のうち少なくとも一つを有するものとして特徴づけられる：（ｉ）約１４．６および約１５．７ｐｐｍに、レジオエラー（regio-error）に相当する13ＣＮＭＲピークであって、同程度の強度を有する13ＣＮＭＲピーク、および（ｉｉ）Ｔmeが本質的に同じ値を示し、Ｔpeakがコモノマーの量、即ち、コポリマー中のエチレンおよび／または不飽和コモノマーから誘導される単位が増加するにつれて減少する示差走査熱量計（ＤＳＣ）曲線。「Ｔme」は、溶融終了温度を意味する。「Ｔpeak」は、溶融温度のピークを意味する。通常、本実施形態のコポリマーは、これらの特性の両方をもつ。これらの特性のそれぞれ、およびそれらの各測定方法は、２００２年５月５日出願の米国特許出願シリアルＮｏ．１０／１３９，７８６号（ＷＯ２００３０４０４４２）に詳しく記載されており、この文献は参照によって本発明に組み込まれる。
【００１２】
これらのコポリマーはまた、約−１．２０よりも大きい歪度指数（Skewness index）、Ｓixを有していることで更に特徴づけられる。この歪度指数は、昇温溶出分別法（ＴＲＥＦ）から得られるデータから計算される。このデータは、溶出温度の関数としての重量分率の規格化プロットとして表される。アイソタクチックプロピレン単位のモル量が主として溶出温度を決める。
【００１３】
前記曲線の形状の顕著な特徴は、より高い溶出温度では曲線がシャープまたは急勾配であるのに対し、より低い溶出温度ではテーリングであることである。このタイプの非対称性を反映した統計量が歪度である。式１は、この非対称性の指標の一つとしての歪度指数Ｓixを数学的に表したものである。
【数１】
2007517120.tif 000002
【００１４】
数値Ｔmaxは、ＴＲＥＦ曲線における５０℃〜９０℃の間の最大重量分率溶出温度として定義される。Ｔiおよびｗiは、それぞれ、ＴＲＥＦ分布における任意のｉth画分の溶出温度および重量分率である。これらの分布は、３０℃超で溶出される曲線の全領域について規格化されている（normalized）（ｗiの合計が１００％である）。したがって、前記指数は、結晶化ポリマーの形状のみを反映する。いかなる非結晶化ポリマー（３０℃以下でなお溶液状であるポリマー）も式１で表される計算からは除外される。
【００１５】
Ｐ／Ｅ*コポリマーに用いられる不飽和コモノマーには、Ｃ4-20α−オレフィン、特にＣ4-12α−オレフィン、例えば、１−ブテン、１−ペンテン、１−ヘキセン、４−メチル−１−ペンテン、１−ヘプテン、１−オクテン、１−デセン、１−ドデセンなど；Ｃ4-20のジオレフィン、好ましくは１，３−ブタジエン、１，３−ペンタジエン、ノルボルナジエン、５−エチリデン−２−ノルボルネン（ＥＮＢ）およびジシクロペンタジエン；Ｃ8-40ビニル芳香族化合物、例えばスチレン、ｏ−、ｍ−、およびｐ−メチルスチレン、ジビニルベンゼン、ビニルビフェニル、ビニルナフタレン；ならびにハロゲン置換Ｃ8-40ビニル芳香族化合物、例えばクロロスチレンおよびフルオロスチレンが含まれる。エチレンおよび前記Ｃ4-12α−オレフィンが好ましいコモノマーであり、エチレンが特に好ましいコモノマーである。
【００１６】
Ｐ／Ｅ*コポリマーは、Ｐ／Ｅコポリマーの固有のサブセット（unique subset）である。Ｐ／Ｅコポリマーには、プロピレンと不飽和コモノマーとのあらゆるコポリマーが含まれ、Ｐ／Ｅ*コポリマーに限定されない。Ｐ／Ｅ*コポリマー以外のＰ／Ｅコポリマーには、メタロセン触媒コポリマー、幾何拘束型触媒触媒ポリマー、およびＺ−Ｎ−触媒ポリマーが含まれる。本発明の目的のために、Ｐ／Ｅコポリマーは、５０重量％以上のプロピレンを含み、ＥＰ（エチレン−プロピレン）コポリマーは５１重量％以上のプロピレンを含む。本明細書では、「…プロピレンを含む」、「…エチレンを含む」およびそれらの類似語は、前記ポリマーが、化合物自体ではなく、プロピレン、エチレンなどから誘導される単位を含むことを意味する。
【００１７】
「プロピレンホモポリマー」およびその類似語は、プロピレンから誘導される単位のみからなるか、本質的にすべてがプロピレンから誘導される単位からなるポリマーを意味する。「ポリプロピレンコポリマー」およびその類似語は、プロピレンおよびエチレンおよび／または一以上の不飽和コモノマーから誘導される単位を含むポリマーを意味する。
【００１８】
「チーグラーナッタ触媒ポリマー」、「Ｚ−Ｎ−触媒ポリマー」またはそれらの類似語は、チーグラーナッタ触媒の存在下で製造されるあらゆるポリマーを意味する。
【００１９】
一実施形態では、本発明は、フリーラジカル反応性ポリマー、少なくとも１３０℃で測定された半減期がジクミルペルオキシドよりも長い有機ペルオキシド、およびグラフト可能で安定な有機フリーラジカルを含むポリマー組成物である。
【００２０】
フリーラジカル反応性ポリマーには、フリーラジカル分解性ポリマーおよびフリーラジカル架橋性ポリマーが含まれる。フリーラジカル反応性ポリマーがフリーラジカル分解性ポリマーの場合、前記ポリマーは、安定な有機フリーラジカルの非存在下で、有機ペルオキシドに誘導されると分解反応を起こす。この分解反応は、鎖の切断または脱ハロゲン化水素であることができる。前記安定な有機フリーラジカルは、この分解反応を実質的に抑制し、前記ポリマーがフリーラジカルを生成した後に前記ポリマーにグラフト可能になる。
【００２１】
フリーラジカル反応性ポリマーがフリーラジカル架橋性ポリマーの場合、前記ポリマーは、安定な有機フリーラジカルの非存在下で、有機ペルオキシドに誘導されると炭素−炭素架橋反応を起こす。フリーラジカル捕獲種は、炭素−炭素架橋反応を実質的に抑制し、前記ポリマーがフリーラジカルを生成した後に前記ポリマーにグラフト可能になる。
【００２２】
本発明においては、多くのフリーラジカル分解性ポリマーが前記ポリマーとして有用である。フリーラジカル分解性ポリマーは炭化水素ベースであってもよい。好適なフリーラジカル分解性炭化水素ベースポリマーには、ブチルゴム、ポリアクリレートゴム、ポリイソブテン、プロピレンホモポリマー、プロピレンコポリマー、スチレン／ブタジエン／スチレンブロックコポリマー、スチレン／エチレン／ブタジエン／スチレンコポリマー、ビニル芳香族モノマーのポリマー、塩化ビニルポリマー、およびそれらの混合物が含まれる。
【００２３】
好ましくは、フリーラジカル分解性炭化水素ベースポリマーは、イソブテン、プロピレン、およびスチレンポリマーからなる群から選択される。
【００２４】
好ましくは、本発明のブチルゴムは、イソブチレンとイソプレンとのコポリマーである。イソプレンは、通常、約１．０重量％〜約３．０重量％の量で用いられる。
【００２５】
本発明において有用なプロピレンポリマーの例としては、プロピレンホモポリマーおよびＰ／Ｅコポリマーが挙げられる。特に、これらのプロピレンポリマーには、ポリプロピレンエラストマーが含まれる。プロピレンポリマーはいかなる方法で製造してもよく、チーグラーナッタ触媒、ＣＧＣ触媒、メタロセン触媒、および非メタロセン触媒、金属中心触媒、ヘテロアリール配位触媒によって製造してもよい。
【００２６】
有用なプロピレンコポリマーには、ランダム、ブロック、およびグラフトコポリマーが含まれる。典型的なプロピレンコポリマーとしては、エクソン−モービル社製のＶＩＳＴＡＭＡＸ、三井社製のＴＡＦＭＥＲ、およびダウケミカルカンパニー社製のＶＥＲＳＩＦＹ（登録商標）などが挙げられる。これらのコポリマーの密度は少なくとも約０．８５０、好ましくは少なくとも約０．８６０、より好ましくは少なくとも約０．８６５ｇ／ｃｍ3である。
【００２７】
通常、これらのプロピレンコポリマーの最大密度は約０．９１５、好ましくは約０．９００、より好ましくは約０．８９０ｇ／ｃｍ3である。これらのプロピレンコポリマーの重量平均分子量（Ｍｗ）は、大きく異なってもよいが、通常、約１０，０００〜１，０００，０００である。これらのポリマーの多分散性は、通常、約２〜約４である。
【００２８】
これらのプロピレンコポリマーの溶融流量（ＭＦＲ）は、通常、少なくとも約０．０１、好ましくは少なくとも約０．０５、より好ましくは少なくとも約０．１である。最大ＭＦＲは、通常、約２０００を超えないが、好ましくは約１０００以下、より好ましくは約５００以下、さらに好ましくは約８０以下、最も好ましくは約５０以下である。プロピレンおよびエチレンおよび／または一以上のＣ4−Ｃ20α−オレフィンコポリマーのＭＦＲは、ＡＳＴＭＤ−１２３８により条件Ｌ（２．１６ｋｇ、２３０℃）で測定される。
【００２９】
本発明に有用なスチレン／ブタジエン／スチレンブロックコポリマーは、分相系である。スチレン／エチレン／ブタジエン／スチレンコポリマーもまた、本発明に有用である。
ビニル芳香族モノマーのポリマーは、本発明において有用である。好適なビニル芳香族モノマーには、限定されないが、重合プロセスで用いられるものとして知られたビニル芳香族モノマーが含まれ、例えば米国特許４，６６６，９８７号、米国特許４，５７２，８１９号、米国特許４，５８５，８２５号に記載されたものが挙げられる。
【００３０】
好ましくは、下記式のモノマー：
【化１】
2007517120.tif 000003
【００３１】
式中、Ｒ’は、水素原子または炭素数３以下のアルキルラジカルであり、Ａｒは、アルキル、ハロ、またはハロアルキルで置換された、または非置換の１〜３の芳香環を有する芳香環構造である。ここで、アルキル基は１〜６の炭素原子を含み、ハロアルキルはハロ置換アルキル基をいう。好ましくは、Ａｒは、フェニルまたはアルキルフェニルであり、アルキルフェニルはアルキル置換フェニル基をいうが、最も好ましくはフェニルである。使用可能な典型的なビニル芳香族モノマーには、スチレン、α−メチルスチレン、ビニルトルエン、特にパラビニルトルエンの全異性体；エチルスチレン、プロピルスチレン、ビニルビフェニル、ビニルナフタレン、ビニルアントラセンなどの全異性体、およびそれらの混合物が含まれる。
【００３２】
ビニル芳香族モノマーは、他の共重合可能なモノマーと結合していてもよい。そのようなモノマーの例としては、限定されないが、アクリル系モノマー、例えばアクリロニトリル、メタクリロニトリル、メタクリル酸、メチルメタクリレート、アクリル酸、およびメチルアクリレート；マレイミド、フェニルマレイミド、および無水マレイン酸が挙げられる。また、重合は、予め溶解したエラストマーの存在下で行い、耐衝撃性改質、すなわちグラフトゴム含有製品を製造することもでき、その例が米国特許３，１２３，６５５号、米国特許３，３４６，５２０号、米国特許３，６３９，５２２号、および米国特許４，４０９，３６９号に記載されている。
【００３３】
本発明はまた、ゴム改質モノビニリデン芳香族ポリマー組成物の硬質、マトリクス、または連続相ポリマーに適用することができる。
【００３４】
本発明においては、種々のフリーラジカル炭素−炭素架橋ポリマーが前記ポリマーとして有用である。前記ポリマーは、炭化水素ベースであってもよい。好適なフリーラジカル炭素−炭素架橋性炭化水素ベースポリマーには、アクリロニトリルブタジエンスチレンゴム、クロロプレンゴム、クロロスルホン化ポリエチレンゴム、エチレン／α−オレフィンコポリマー、エチレン／ジエンコポリマー、エチレンホモポリマー、エチレン／プロピレン／ジエンモノマー、エチレン／プロピレンゴム、エチレン／スチレンインターポリマー、エチレン／不飽和エステルコポリマー、フルオロポリマー、ハロゲン化ポリエチレン、水素化ニトリルブタジエンゴム、天然ゴム、ニトリルゴム、ポリブタジエンゴム、シリコンゴム、スチレン／ブタジエンゴム、スチレン／ブタジエン／スチレンブロックコポリマー、スチレン／エチレン／ブタジエン／スチレンコポリマー、およびそれらの混合物が含まれる。
【００３５】
本発明において、クロロプレンゴムは、通常、２−クロロ−１，３−ブタジエンのポリマーである。好ましくは、前記ゴムは、乳化重合により製造される。また、硫黄の存在下で重合して、ポリマーを架橋してもよい。
【００３６】
好ましくは、フリーラジカル炭素−炭素架橋性炭化水素ベースポリマーは、エチレンポリマーである。
【００３７】
好適なエチレンポリマーは、通常、次の４つに分類される：（１）高度に分岐したもの、（２）不均一線状のもの、（３）均一に分岐した線状のもの、（４）均一に分岐した実質的に線状のもの。これらのポリマーは、チーグラーナッタ触媒、メタロセンもしくはバナジウムベースのシングルサイト触媒、または、幾何拘束型触媒を用いて製造される。
【００３８】
高度に分岐したエチレンポリマーには、低密度ポリエチレン（ＬＤＰＥ）が含まれる。それらのポリマーは、フリーラジカル開始剤を用いて高温かつ高圧で製造することができる。あるいは、それらは配位触媒を用いて高温かつ比較的低圧で製造することもできる。これらのポリマーの密度は、ＡＳＴＭＤ−７９２で測定して、約０．９１０ｇ／ｃｍ3〜約０．９４０ｇ／ｃｍ3である。
【００３９】
不均一線状エチレンポリマーには、線状低密度ポリエチレン（ＬＬＤＰＥ）、超超低密度ポリエチレン（ＵＬＤＰＥ）、超低密度ポリエチレン（ＶＬＤＰＥ）、および高密度ポリエチレン（ＨＤＰＥ）が含まれる。ＡＳＴＭ１２３８により条件Ｉで測定した、線状低密度エチレンポリマーの密度は、約０．８５０ｇ／ｃｍ3〜約０．９４０ｇ／ｃｍ3であり、メルトインデックスは、約０．０１ｇ／１０ｍｉｎ〜１００ｇ／１０ｍｉｎである。好ましくは、メルトインデックスは、約０．１ｇ／１０ｍｉｎ〜約５０ｇ／１０ｍｉｎである。また、好ましくは、ＬＬＤＰＥは、エチレンと、少なくとも一つの炭素数３〜１８、より好ましくは３〜８の他のα−オレフィンとのインターポリマーである。好ましいコモノマーには、１−ブテン、４−メチル−１−ペンテン、１−ヘキセン、および１−オクテンが含まれる。
【００４０】
超超低密度ポリエチレンおよび超低密度ポリエチレンは、同義的なものとして知られている。これらのポリマーの密度は、約０．８７０ｇ／ｃｍ3〜０．９１０ｇ／ｃｍ3である。高密度エチレンポリマーは、通常、約０．９４１ｇ／ｃｍ3〜約０．９６５ｇ／ｃｍ3の密度をもつホモポリマーである。
【００４１】
均一に分岐した実質的に線状のエチレンポリマーには、均一なＬＬＤＰＥが含まれる。均一に分岐した／均一なポリマーとは、コモノマーが、所定のインターポリマー分子内でランダム分散しており、インターポリマー分子が、インターポリマー中で類似したエチレン／コモノマー比を有するようなポリマーである。
【００４２】
均一に分岐した実質的に線状のエチレンポリマーには、（ａ）Ｃ2-20オレフィン、例えばエチレン、プロピレン、および４−メチル−１−ペンテンなどのホモポリマー、（ｂ）エチレンと、少なくとも一つのＣ3−Ｃ20α−オレフィン、Ｃ2−Ｃ20アセチレン系不飽和モノマー、Ｃ4−Ｃ18ジオレフィン、または前記モノマーの組み合わせとのインターポリマー、（ｃ）エチレンと、少なくとも一つのＣ3−Ｃ20α−オレフィン、ジオレフィン、または他の不飽和モノマーの組み合わせたアセチレン系不飽和モノマーとのインターポリマーが含まれる。これらのポリマーは、通常、約０．８５０ｇ／ｃｍ3〜約０．９７０ｇ／ｃｍ3の密度を有し、好ましくは、この密度は約０．８５ｇ／ｃｍ3〜約０．９５５ｇ／ｃｍ3であり、より好ましくは約０．８５０ｇ／ｃｍ3〜約０．９２０ｇ／ｃｍ3である。
【００４３】
エチレン／スチレンインターポリマーは、本発明において有用であり、オレフィンモノマー（即ち、エチレン、プロピレン、またはα−オレフィンモノマー）と、ビニリデン芳香族モノマー、ヒンダード脂肪族ビニリデンモノマー、または脂環式ビニリデンモノマーとを重合することにより製造される実質的にランダムなインターポリマーを含む。好適なオレフィンモノマーは、２〜２０、好ましくは２〜１２、より好ましくは２〜８の炭素原子を含む。それらのモノマーのうち好ましいものには、エチレン、プロピレン、１−ブテン、４−メチル−１−ペンテン、１−ヘキセン、および１−オクテンが含まれる。任意に、エチレン／スチレンインターポリマー重合成分は、エチレン系不飽和モノマー、例えば歪み環オレフィン（strained ring olefin）を含むことができる。歪み環オレフィンの例には、ノルボルネン、およびＣ1-10アルキル−、またはＣ6-10アリール−置換ノルボルネンが含まれる。
【００４４】
本発明で有用なエチレン／不飽和エステルコポリマーは、通常の高圧技術によって製造される。不飽和エステルは、アルキルアクリレート、アルキルメタクリレート、またはビニルカルボキシレートとすることができる。前記アルキル基は、１〜８の炭素原子を有していることができ、好ましくは１〜４の炭素原子を有している。前記カルボキシレート基は２〜８の炭素原子を有していることができ、好ましくは２〜５の炭素原子を有している。エステルコモノマーに帰属されるコポリマー部分は、コポリマー重量に対し、約５〜約５０重量％の範囲であることができ、好ましくは約１５〜約４０重量％の範囲である。アクリレートおよびメタクリレートの例としては、エチルアクリレート、メチルアクリレート、メチルメタクリレート、ｔ−ブチルアクリレート、ｎ−ブチルアクリレート、ｎ−ブチルメタクリレート、および２−エチルヘキシルアクリレートがある。ビニルカルボキシレートの例としては、ビニルアセテート、ビニルプロピオネート、およびビニルブタノエートがある。エチレン／不飽和エステルコポリマーのメルトインデックスは、約０．５〜５０ｇ／１０ｍｉｎの範囲とすることができる。
【００４５】
本発明で有用なハロゲン化エチレンポリマーには、フッ素化、塩素化、および臭素化オレフィンポリマーが含まれる。ベースのオレフィンポリマーは、２〜１８の炭素原子を有するオレフィンのホモポリマーまたはインターポリマーであってもよい。好ましくは、オレフィンポリマーは、エチレンと、プロピレンまたは４〜８の炭素原子を有するα−オレフィンモノマーとのインターポリマーであってもよい。好ましいα−オレフィンコモノマーには、１−ブテン、４−メチル−１−ペンテン、１−ヘキセン、および１−オクテンが含まれる。好ましくは、ハロゲン化オレフィンポリマーは、塩素化ポリエチレンである。
【００４６】
本発明で好適な天然ゴムには、イソプレンの高分子量ポリマーが含まれる。好ましくは、天然ゴムは約５０００の数平均重合度と広い分子量分布を有する。
【００４７】
好ましくは、本発明の天然ゴムは、ブタジエンとアクリロニトリルとのランダムコポリマーである。
【００４８】
本発明で有用なポリブタジエンゴムは、好ましくは１，４−ブタジエンのホモポリマーである。
【００４９】
有用なスチレン／ブタジエンゴムには、スチレンとブタジエンとのランダムコポリマーが含まれる。典型的に、これらのゴムはフリーラジカル重合により製造される。本発明のスチレン／ブタジエン／スチレンブロックコポリマーは相分離系（phase-separated system）である。スチレン／エチレン／ブタジエン／スチレンコポリマーもまた、本発明において有用である。
【００５０】
本発明で有用な有機ペルオキシドの例には、ジアルキルペルオキシドが含まれる。好ましくは、有機ペルオキシドは、２，５−ビス（ｔｅｒｔ−ブチルペルオキシ）−２，５−ジメチルヘキサンおよび２，５−ビス（ｔｅｒｔ−ブチルペルオキシ）−２，５−ジメチル−３−ヘキシンからなる群から選択されたジアルキルペルオキシドである。より好ましくは、有機ペルオキシドは２，５−ビス（ｔｅｒｔ−ブチルペルオキシ）−２，５−ジメチル−３−ヘキシンである。
【００５１】
有機ペルオキシドは、直接注入により添加することができる。フリーラジカル誘導種は、好ましくは約０．００５重量％〜約２０．０重量％、より好ましくは約０．０１重量％〜約１０．０重量％、最も好ましくは約０．０３重量％〜約５．０重量％の量で存在する。
【００５２】
本発明で用いられる有用で安定な有機フリーラジカルには、ヒンダードアミンから誘導された安定な有機フリーラジカルが含まれる。安定な有機フリーラジカルが、ヒンダードアミンから誘導された安定な有機フリーラジカルである場合、２，２，６，６−テトラメチルピペリジニルオキシ（ＴＥＭＰＯ）のヒドロキシ誘導体であることが好ましい。より好ましくは、フリーラジカル捕獲種は、４−ヒドロキシ−ＴＥＭＰＯまたはビス−ＴＥＭＰＯである。ビス−ＴＥＭＰＯの例としては、ビス（１−オキシル−２，２，６，６−テトラメチルピペリジン−４−イル）セバケートがある。また、安定な有機フリーラジカルは、オキソ−ＴＥＭＰＯ、４−ヒドロキシ−ＴＥＭＰＯ、４−ヒドロキシ−ＴＥＭＰＯのエステル、ポリマーが結合したＴＥＭＰＯ、ＰＲＯＸＹＬ、ＤＯＸＹＬ、ジ−ｔｅｒｔ−ブチル−Ｎ−オキシル、ジメチルジフェニルピロリジン−１−オキシル、または４−ホスホノキシＴＥＭＰＯから誘導される少なくとも２つのニトロキシル基を有する多官能性分子であってもよい。安定な有機フリーラジカルには、種々の官能基（例えば、ヒドロキシル、アミン、カルボキシル、ウレタンなど）が結合していてもよく、それにより、通常のフリーラジカル化学反応を用いて種々のポリマー、例えばポリエチレン、ポリプロピレンおよびポリスチレンを官能化するのに用いられる。この官能性は、望ましい性能、例えば（限定されないが）塗布性、染色性、架橋性などの利点を付与するのに用いられる。
【００５３】
好ましくは、安定な有機フリーラジカルは、約０．００５重量％〜約２０．０重量％、より好ましくは約０．０１重量％〜約１０．０重量％、最も好ましくは、約０．０３重量％〜約５．０重量％の量で存在する。
【００５４】
好ましくは、有機ペルオキシドの安定な有機フリーラジカルに対する割合、および安定な有機フリーラジカルの濃度が、望ましいグラフト反応を促進する。より好ましくは、有機ペルオキシドは、安定な有機フリーラジカルに対し、約１より大きい比で存在し、さらに好ましくは約２０：１〜約１：１の比で存在する。
【００５５】
有機ペルオキシドおよび安定な有機フリーラジカルは、直接混合、直接浸漬、および直接注入を含む種々の方法により、ポリマーに混合させることもできる。
【００５６】
他の実施形態において、本発明は、フリーラジカル反応性ポリマー、フリーラジカル反応温度においてジクミルペルオキシドよりも少量のメチルラジカルを生成させる有機ペルオキシド、およびグラフト可能で安定な有機フリーラジカルを含むポリマー組成物である。
【００５７】
本発明で有用な有機ペルオキシドの例には、ジアルキルペルオキシドが含まれる。好ましくは、有機ペルオキシドは、２，５−ビス（ｔｅｒｔ−ブチルペルオキシ）−２，５−ジメチルヘキサンおよび２，５−ビス（ｔｅｒｔ−ブチルペルオキシ）−２，５−ジメチル−３−ヘキシンからなる群から選択されたジアルキルペルオキシドである。より好ましくは、有機ペルオキシドは２，５−ビス（ｔｅｒｔ−ブチルペルオキシ）−２，５−ジメチル−３−ヘキシンである。
【００５８】
有機ペルオキシドは、直接注入により添加することができる。好ましくは、フリーラジカル誘導種は、約０．００５重量％〜約２０．０重量％、より好ましくは約０．０１重量％〜約１０．０重量％、最も好ましくは、約０．０３重量％〜約５．０重量％の量で存在する。
【００５９】
好ましい実施形態において、本発明は、前記ポリマー組成物から得られる製品である。あらゆる製法によりこの製品を製造することができる。特に有用な製法としては、射出成形、押出成形、圧縮成形、回転成形、加熱成形、ブロー成形、粉体塗装、バンバリーバッチミキサー（Banbury batch mixers）、ファイバースピニング、およびカレンダリングが含まれる。
【００６０】
好適な製品としては、ワイヤーケーブル用インシュレーション（wire-and-cable insulations）、ワイヤーケーブル用半導体物品、ワイヤーケーブル用コーティングおよびジャケット、ケーブルアクセサリ、靴底、多成分（multicomponent）靴底（異なる密度および種類のポリマーを含む）、気密用充填材、ガスケット、プロファイル、耐久消費財、リジッドウルトラドローンテープ（rigid ultradrawn tape）、パンクタイヤ充填物、建築用パネル、コンポジット（例えば木材コンポジット）、パイプ、フォーム、ブロン・フィルム、およびファイバー（バインダーファイバーおよび弾性ファイバーを含む）が含まれる。
【実施例】
【００６１】
次の限定されない実施例によって本発明を説明する。
【００６２】
比較例１および実施例
メルトインデックスが２．４ｇ／１０ｍｉｎであり、Ｉ２１／Ｉ２が５２であり、密度が０．９２００ｇ／ｃｍ3であり、多分散性（Ｍｗ／Ｍｎ）が３．５４であり、融点１１０．２℃である低密度ポリエチレンを用いて、比較例および本発明の一実施例を調製した。最終的に２．０重量％の４−ヒドロキシ−ＴＥＭＰＯでグラフトされたＬＤＰＥを製造した。
【００６３】
混合前に、ポリエチレンを真空乾燥し、残存湿分を取り除いた。表１に示された各処方は、ペルオキシドを除き、ブラベンダーミキサーで１２５℃、３分間調製し、４０ｇのサンプルを得た。続いてペルオキシドを添加した。この組成物をさらに４分間混合した。ミキシングボールは窒素でパージした。
【００６４】
ＤＸＭ−４４６低密度ポリエチレンは、ザ  ダウ  ケミカルカンパニーから市販されていた。４−ヒドロキシＴＥＭＰＯは、Ａ．Ｈ．マークス（A. H. Marks）から市販されていた。ルペロックス（Luperox）（商標）１３０の２，５−ビス（ｔｅｒｔ−ブチルペルオキシ）−２，５−ジメチル−３−ヘキシン有機ペルオキシドは、アトフィナ（Atofina）から市販されていた。ジカップ  Ｒ（Dicup R）（商標）のジクミルペルオキシドはジオ  スペシャルティ  ケミカルズ（Geo Specialty Chemicals）から市販されていた。
【００６５】
試験片は、サンプルをムービングダイレオメーター（ＭＤＲ）を用いて、２００℃、周波数１００サイクル／分、およびアーク０．５°で１５分間処理して架橋した。
【表１】
2007517120.tif 000004
【００６６】
図１は、種々の量のルペロックス１３０有機ペルオキシドおよびジクミルペルオキシドを含む組成物のＭＤＲトルクデータを示す。図２は、グラフトした４−ヒドロキシ−ＴＥＭＰＯの割合に関するＮＭＲデータを示す。図３はメチル化量に関するＮＭＲデータを示す。
【図面の簡単な説明】
【００６７】
【図１】種々の量のルペロックス１３０有機ペルオキシドおよびジクミルペルオキシドを含む４−ヒドロキシ−ＴＥＭＰＯ−グラフトポリマー組成物のＭＤＲトルクデータを示した図である。
【図２】４−ヒドロキシ−ＴＥＭＰＯ−グラフトポリマー組成物のＮＭＲデータによって特定されるグラフトした４−ヒドロキシ−ＴＥＭＰＯの割合を示した図である。
【図３】４−ヒドロキシ−ＴＥＭＰＯ−グラフトポリマー組成物のＮＭＲデータによって特定されるメチル化量を示した図である。
【図１】
2007517120.tif 000005
【図２】
2007517120.tif 000006
【図３】
2007517120.tif 000007
【国際調査報告】
2007517120.tif 000008
2007517120.tif 000009
2007517120.tif 000010
2007517120.tif 000011